(57)【要約】【課題】生分解性樹脂により形成された卒塔婆のような欠点を無くし、文字等を墨書した際の墨汁の浸透性にすぐれ、しかも墨汁の滲みが生じず、墨書した後に表面が濡れても文字等が消えにくい、卒塔婆、絵馬あるいは各種の札等の素材となる木質調樹脂成形品を提供する。【解決手段】木質調樹脂成形品１は、植物性繊維３を添加した生分解性樹脂２により形成される。木質調樹脂成形品１には、少なくともその表面の一部を研磨して研磨処理面４を形成する。植物性繊維３として木粉または紙粉を６０〜９０ｗｔ％を添加する。木質調樹脂成形品１の研磨処理面４は、表面をサンドプラストまたはパフ加工により研磨して形成する。【選択図】        図１
2004230859.tif 000002
【特許請求の範囲】
【請求項１】
植物性繊維を添加した生分解性樹脂により形成された木質調樹脂成形品であって、少なくともその表面の一部を削り取ることにより表面処理面としたことを特徴とする木質調樹脂成形品。
【請求項２】
植物性繊維として木粉または紙粉を６０〜９０ｗｔ％を添加した生分解性樹脂からなることを特徴とする請求項１記載の木質調樹脂成形品。
【請求項３】
木質調樹脂成形品の表面処理面はサンドブラストまたはバフ加工により研磨した研磨処理面とすることを特徴とする請求項１または２記載の木質調樹脂成形品。
【請求項４】
生分解性樹脂は、ポリ乳酸、ポリグリコール酸、ポリヒドロキシブチレート、ポリブチレンサクシネートなどのポリヒドロキシアルキレート、ポリε−カプロラクトン、ポリバレロラクトンなどのポリラクトンからなる脂肪族ポリエステルのホモポリマー、および前記脂肪族ポリエステルを主成分とする共重合体からなる群より選ばれる少なくとも１つのまたはその混合物よりなることを特徴とする請求項１、２または３記載の木質調成形品。
【請求項５】
木質調成形品は、卒塔婆、絵馬または札であることを特徴とする請求項１、２、３または４記載の木質調成形品。
【発明の詳細な説明】
【０００１】
【発明の属する技術分野】
本発明は、植物性繊維を添加した生分解性樹脂により形成された木質調樹脂成形品に関するものである。
【０００２】
【従来の技術】
卒塔婆、絵馬あるいは各種の札は、その表面に文字等を墨書するものであるから、墨汁の浸透生にすぐれ、かつ墨汁の滲みを生じない材質であることが要求される。このため、従来からモミやヒノキの柾目材が用いられているが、森林資源の保護等のうえからも、このような天然材の多量使用は好ましくない。
【０００３】
そこで、特開平１０−１４６２６２号公報に開示する発明にあっては、澱粉粉末や炭酸カルシウム粉および発泡剤を適宜配合して生分解性プラスチックからなる成形品の卒塔婆を提案しているが、この卒塔婆では墨汁の浸透性が悪いので、表面に文字等を墨書しにくいばかりでなく、表面が濡れると墨が流れ出して文字等が消えやすいなどの点で、従来の天然材のものに比べてはなはだ品質が劣ることは否めないものである。
【０００４】
本発明は、生分解性樹脂により形成された卒塔婆のような欠点を無くし、文字等を墨書した際の墨汁の浸透性にすぐれ、しかも墨汁の滲みが生じず、墨書した後に表面が濡れても文字等が消えにくい、卒塔婆、絵馬あるいは各種の札等の素材となる木質調樹脂成形品を提供することを目的とするものである。
【０００５】
【課題を解決するための手段】
上記目的を達成するための本発明の請求項１に係る木質調樹脂成形品は、植物性繊維を添加した生分解性樹脂により形成された木質調樹脂成形品であって、少なくともその表面の一部を削り取ることにより表面処理面としたことを特徴とするものである。
【０００６】
また、本発明の請求項２に係る木質調樹脂成形品は、請求項１記載の木質調樹脂成形品において、植物性繊維として木粉または紙粉を６０〜９０ｗｔ％を添加した生分解性樹脂からなることを特徴とするものである。
【０００７】
本発明の請求項３に係る木質調樹脂成形品は、請求項１または２記載の木質調樹脂成形品において、木質調樹脂成形品の表面処理面はサンドブラストまたはバフ加工により研磨した研磨処理面とすることを特徴とするものである。
【０００８】
本発明の請求項４に係る木質調樹脂成形品は、請求項１、２または３記載の木質調樹脂成形品において、生分解性樹脂は、ポリ乳酸、ポリグリコール酸、ポリヒドロキシブチレート、ポリブチレンサクシネートなどのポリヒドロキシアルキレート、ポリε−カプロラクトン、ポリバレロラクトンなどのポリラクトンからなる脂肪族ポリエステルのホモポリマー、および前記脂肪族ポリエステルを主成分とする共重合体からなる群より選ばれる少なくとも１つのまたはその混合物よりなることを特徴とするものである。
【０００９】
本発明の請求項５に係る木質調樹脂成形品は、請求項１、２、３または４記載の木質調樹脂成形品において、木質調成形品は、卒塔婆、絵馬または札であることを特徴とするものである。
【００１０】
【発明の実施の形態】
図１は本発明の一実施の形態に係る木質調成形品の一部を示す断面図、図２は本発明に係る木質調成形品でなる卒塔婆の正面図である。
【００１１】
図１に示すように、本発明に係る木質調成形品１は、生分解性樹脂２に植物繊維３を添加した樹脂材料で構成されており、その表面の一部または全部は、研磨により研磨した研磨処理面４をなしている。この研磨処理面４は、植物繊維３を添加した生分解性樹脂２の表面を研磨して形成されるので、表面には植物繊維３が露出していて、墨汁の浸透性にすぐれた面をなしている。
【００１２】
生分解性樹脂２に添加する植物性繊維３は木粉または紙粉であり、木粉または紙粉は６０〜９０ｗｔ％を添加するものとする。生分解性樹脂３で構成された木質調成形品１の表面に形成する研磨処理面４は、表面をサンドブラストまたはバフ加工により研磨して形成される。植物繊維３としては、木粉または紙粉のほか、吸水性にすぐれ、微生物分解性にすぐれているものであって、熱可塑性樹脂２との融和して成形性を損なわないものであれば特に限定されるものではなく、パルプ、セルロース、竹などの植物性材料の粉状体を使用することができるが、吸水性、微生物分解性などからみて木粉や紙粉が好適である。
【００１３】
生分解性樹脂２に植物性繊維３を添加した樹脂材料を押出し成形などにより形成した場合、金型に接触した木質調成形品１の表面は吸水性の低い表皮層となるが、その表面をカンナ、サンドペーパー、サンドブラスト、バフ加工などにより削り取り、表面処理面とすることで墨書が良好に行われる。特にサンドブラストまたはバフ加工により研磨されることにより、表面に微細な凹凸が形成され表面積が増加する。これにより、カンナ等で表面層を除去するだけのものと比べて、生分解性樹脂２に添加された木粉または紙粉等の植物性繊維３との有効接触面が増加し、墨書された墨汁が効率的に吸水されて文字が滲まず、表面が濡れても消えにくくなる。
【００１４】
植物繊維３が木粉の場合、木粉の平均粒径は、１〜５００μｍが好適である。粒径が１μｍ未満のものは微細すぎて取扱いが困難であるし、また、５００μｍより大きいと成形品の均質性に欠き、機械的強度が低下する。そして、木粉の水分率は、０．６重量％以下の乾燥状態が好適である。水分率が０．６重量％を越えると、木粉の分散が悪く、気泡等が発生する。
【００１５】
本発明に係る木質調成形品１を構成する生分解性樹脂２は、ポリ乳酸、ポリグリコール酸、ポリヒドロキシブチレート、ポリブチレンサクシネートなどのポリヒドロキシアルキレート、ポリε−カプロラクトン、ポリバレロラクトンなどのポリラクトンからなる脂肪族ポリエステルのホモポリマー、および前記脂肪族ポリエステルを主成分とする共重合体からなる群より選ばれる少なくとも１つのまたはその混合物が好適であり、生分解性樹脂を用いることにより焼却処分をすることなく土壌に埋め立て処理することが可能である。
【００１６】
本発明に係る木質調成形品１は、木粉等が添加された生分解性樹脂からなるペレットを用いて、押出成形などにより板状に形成したものである。そして、これを後加工により目的の形状にカットまたは打抜きすることで卒塔婆等の所要の形状に成形される。成形方法としては射出成形、押出成形が好適である。またペレットは、熱可塑性樹脂に木粉等を添加し、二軸押出機により混練、押出しすることにより木粉等が混練される。
【００１７】
図２には、本発明に係る木質調成形品として、卒塔婆５を例示している。卒塔婆５の場合、その表裏面とも研磨処理面として、戒名等の文字その他を墨書する。
【００１８】
【発明の効果】
本発明によれば、生分解性樹脂により形成された卒塔婆のような欠点を無くし、文字等を墨書した際の墨汁の浸透性にすぐれ、しかも墨汁の滲みが生じず、墨書した後に表面が濡れても文字等が消えにくい、卒塔婆、絵馬あるいは各種の札等の素材となる木質調樹脂成形品を提供することができる。
【図面の簡単な説明】
【図１】本発明の一実施の形態に係る木質調成形品の一部を示す断面図である。
【図２】本発明に係る木質調成形品でなる卒塔婆の正面図である。
【符号の説明】
１  木質調成形品
２  生分解性樹脂
３  植物繊維
４  研磨処理面
５  卒塔婆
【図１】
2004230859.tif 000003
【図２】
2004230859.tif 000004